(57)【要約】【課題】本発明は、重質炭化水素油の水素化処理において、高度な水素化処理（脱硫、脱金属、脱窒素、脱残留炭素）を達成しつつ、同時にスラッジの発生を極力低減できる水素化処理方法を提供することである。【解決手段】断熱型反応器を用いた水素化処理触媒による重質炭化水素油の水素化処理において、重質炭化水素油に対し、最初に水素化脱金属処理を行ない、次いで前記脱金属処理よりも高温度の条件下にて水素化脱硫処理を行ない、更に前記脱硫処理よりも高温度の条件下にて水素化脱アスファルテン処理を行なうことを特徴とする重質炭化水素油の水素化処理方法である。【選択図】　図１
2004010857.tif 000002
【特許請求の範囲】
【請求項１】
断熱型反応器を用いた水素化処理触媒による重質炭化水素油の水素化処理において、重質炭化水素油に対し、最初に水素化脱金属処理を行ない、次いで前記脱金属処理よりも高温度の条件下にて水素化脱硫処理を行ない、更に前記脱硫処理よりも高温度の条件下にて水素化脱アスファルテン処理を行なうことを特徴とする重質炭化水素油の水素化処理方法。
【請求項２】
直列に連結された複数の断熱型反応器を用いた水素化処理触媒による重質炭化水素油の水素化処理において、重質炭化水素油に対し
１）第１の反応器で、最初に水素化脱金属処理を行ない、次いで前記脱金属処理よりも高温度の条件下にて水素化脱硫処理を行ない、更に前記脱硫処理よりも高温度の条件下にて水素化脱アスファルテン処理を行ない、
続いて第１の反応器で処理され得られた生成油に対し、
２）第２以降の反応器の各々において、水素化脱硫処理を行い、場合によっては更に当該脱硫処理よりも高温度の条件下にて水素化脱アスファルテン処理を行なうこと、
を特徴とする重質炭化水素油の水素化処理方法。
【請求項３】
水素化脱金属処理を行なう温度条件が３００〜４００℃、次いで水素化脱硫処理を行なう温度条件が３２０〜４２０℃、更に水素化脱アスファルテン処理を行なう温度条件が３５０〜４５０℃である、請求項１又は請求項２記載の水素化処理方法。
【請求項４】
水素化脱アスファルテン処理を下記性状の触媒を用いて行なう請求項１〜３のいずれか１項に記載の水素化処理方法。
触　媒：無機耐熱性担体上にモリブデンが担持され、触媒の
ａ）全細孔容積が０．４ｍｌ／ｇ以上、
ｂ）直径が１，０００Å以上の細孔容積が０．３ｍｌ／ｇ以下、
ｃ）平均細孔直径が１００Å以上、
ｄ）比表面積が２００ｍ２／ｇ以下、
である水素化処理触媒。
【発明の詳細な説明】
【０００１】
【発明の属する技術分野】
本発明は、重質炭化水素油を原料油とし、これを水素化処理触媒を用いて水素化処理する方法に関する。詳しくは原料油中の硫黄、金属、窒素、更には残留炭素（Ｃｏｎｒａｄｓｏｎ　Ｃａｒｂｏｎ　Ｒｅｓｉｄｕｅ　；　ＣＣＲ）を効率的に低減する水素化処理方法に関する。
【０００２】
【従来の技術】
原油の精製によって生じる常圧残油や減圧残油等の重質炭化水素油には、硫黄、金属、窒素や残留炭素といった各種不純物が多量に含まれているが、近年、このような重質炭化水素油を原料油として水素化処理を行い硫黄等の夾雑物を除去し、燃料油に供すると共に、より経済性の高い軽質油への転換も行なわれている。
【０００３】
水素化処理装置の運転によって除去される原料油中の不純物としては、硫黄、残留炭素（ＣＣＲ）、各種金属、窒素、アスファルテンが挙げられるが、原料油の種類に応じて主として除去すべき不純物は異なる。特に残留炭素の除去を主目的とした装置の運転においては、運転中に不可避的に発生する不溶解性の粒子状物質であるスラッジへの対策が重要となる。
残留炭素の主要な成分はアスファルテン（ａｓｐｈａｌｔｅｎｅ）であると考えられているが、アスファルテンはアスファルト中の主要成分で、ｎ−ヘキサンに不溶かつ二硫化炭素やベンゼンに可溶な成分で縮合多環芳香族を核とし、これに飽和炭化水素鎖やナフテン環が結合し、硫黄や窒素、酸素をも中に含まれる複雑な高分子量物質であり、周囲の溶媒成分により、原料油中に分散している。このため、通常の水素化反応で溶媒成分やアフファルテンが過度に水素化された場合、アスファルテンの凝集が起こることによって粒子状物質（スラッジ；　ｓｌｕｄｇｅ）や堆積物（セディメント；　ｓｅｄｉｍｅｎｔ）が生成する。
【０００４】
不溶解性のスラッジが生成すると、石油精製工程中における装置（熱交換器や反応器等）の内部に沈殿、堆積して配管等の閉塞を招くため、装置の運転にとって大きな障害となる。
また、生成したスラッジによる触媒のコーク失活のため触媒性能が大きく損なわれ、その結果、反応性を高めるため反応温度を上昇させて装置を運転せざるを得ないという問題も生じる。
従って、高度な水素化処理を達成しつつ、同時にスラッジの生成を極力低減する水素化処理方法、水素化触媒の改良や使用法が要望され、安定した装置の運転のために重要な課題となっている。
【０００５】
重質炭化水素油を効率的に水素化処理することを目的として下記の技術が提案されている。
特開２０００−３５１９７８号公報には、水素化脱金属処理、水素化脱硫処理および異性化脱硫処理を組合せて順次実施する重質油の水素化処理方法が開示されている。この方法では、最後の異性化脱硫処理工程で固体酸であるゼオライトを含む触媒を用いているが、元々パラフィンに富む原料油等を処理した場合、かえってアスファルテンの急激な凝集を招き、触媒の急激なコーク失活やスラッジの生成をもたらす恐れがある。
【０００６】
特開２００１−３０６６号公報では、細孔径の異なる３種類の触媒の組み合わせを用いた脱硫燃料油の製造方法が開示されている。特に第３の水素化処理工程では、全細孔容量に対する細孔径４０〜１２０Å（記号Åはオングストロームを表し１Å＝１０−１０ｍである）の細孔容量が占める割合が２０〜８０％かつ全細孔容量に対する５００Å以上の細孔容量が占める割合が２０〜８０％であり、細孔分布が少なくとも２つの極大値を示す水素化処理触媒を用いている。
しかしながら、５００Å以上のマクロ細孔容積の割合が高すぎるため、有効なアスファルテン分解は困難と予想され、スラッジ低減の可否に関する示唆はない。以上のように、上記の技術を含めてこれまでの先行技術では、重質油の水素化処理に際して、脱硫、脱金属、脱窒素、脱残留炭素も行ないつつ、更にスラッジの発生を低減できるような水素化処理方法、或いは水素化触媒の使用法を提供するに至っていない。
【０００７】
【発明が解決しようとする課題】
本発明は、重質炭化水素油の水素化処理において、高度な水素化処理（脱硫、脱金属、脱窒素、脱残留炭素）を達成しつつ、同時にスラッジの発生を極力低減できる水素化処理方法を提供することを課題とする。
【０００８】
【課題を解決するための手段】
本発明者らは、重質炭化水素油の水素化処理において、脱金属及び脱硫処理に続いて更に水素化脱アスファルテン処理を特定の温度域で、好ましくは特定の性状の触媒を使用して行うことによって、脱硫、脱窒素、脱金属、更には優れた脱残留炭素を達成しつつ、且つスラッジ発生を低減でき、装置の安定的運転を可能とする水素化処理方法を見い出し、本発明を完成するに至った。
【０００９】
すなわち、本発明は、断熱型反応器を用いた水素化処理触媒による重質炭化水素油の水素化処理において、重質炭化水素油に対し、最初に水素化脱金属処理を行ない、次いで前記脱金属処理よりも高温度の条件下にて水素化脱硫処理を行ない、更に前記脱硫処理よりも高温度の条件下にて水素化脱アスファルテン処理を行なうことを特徴とする重質炭化水素油の水素化処理方法である。
【００１０】
また、本発明は、直列に連結された複数の断熱型反応器を用いた水素化処理触媒による重質炭化水素油の水素化処理において、重質炭化水素油に対し、
１）第１の反応器で、最初に水素化脱金属処理を行ない、次いで前記脱金属処理よりも高温度の条件下にて水素化脱硫処理を行ない、更に前記脱硫処理よりも高温度の条件下にて水素化脱アスファルテン処理を行ない、
続いて第１の反応器で処理され得られた生成油に対し、
２）第２以降の反応器の各々において、水素化脱硫処理を行い、場合によっては更に当該脱硫処理よりも高温度の条件下にて水素化脱アスファルテン処理を行なうことを特徴とする重質炭化水素油の水素化処理方法である。
【００１１】
また、上記方法において、水素化脱金属処理を行なう温度条件が３００〜４００℃、次いで水素化脱硫処理を行なう温度条件が３２０〜４２０℃、更に水素化脱アスファルテン処理を行なう温度条件が３５０〜４５０℃であることを特徴とし、さらに、水素化脱アスファルテン処理を下記性状の触媒を用いて行なうことを特徴とする；
触　媒：無機耐熱性担体上にモリブデンが担持され、触媒の
ａ）全細孔容積が０．４ｍｌ／ｇ以上、
ｂ）直径が１，０００Å以上の細孔容積が０．３ｍｌ／ｇ以下、
ｃ）平均細孔直径が１００Å以上、
ｄ）比表面積が２００ｍ２／ｇ以下、
である水素化処理触媒。
【００１２】
【発明の実施の形態】
以下、上記発明について詳説する。
（１）原料油
本発明の処理方法の対象とされる原料油、すなわち重質炭化水素油としては、減圧軽油、コーカー軽油、石油系残渣油、溶剤脱瀝油、石炭液化油、頁岩油、タールサンド油等であるが、典型的には原油精製によって生じる常圧残渣油、減圧残渣油やこれらの混合油である。本発明方法は、従来の水素化処理方法では支障が生じるような残留炭素分に富んだ重質炭化水素油であっても処理の対象とすることができる。
【００１３】
（２）水素化処理
本発明で使用する反応器は、石油精製で一般的に用いられる断熱型反応器である。反応器には内部の反応温度を制御するため、クエンチライン等で水素を供給する手段を備えていることが好ましい。
本発明の水素化処理を行なうにあたっては、水素化脱金属、水素化脱硫黄、水素化脱アスファルテンの各処理をそれぞれ特定の反応温度領域で、それぞれ機能を異にする水素化処理触媒を用いて行う必要がある。
【００１４】
最初に行われる水素化脱金属処理は、好ましくは３００〜４００℃、特に好ましくは３５０〜３８０℃である反応器内の低温度領域で行う。
次に行われる水素化脱硫処理は前記水素化脱金属処理よりも高温度の条件でなされるが、好ましくは３２０〜４２０℃、特に好ましくは３６０〜４１０℃である当該反応器内の中温度領域でなされる。
最後に行われる脱アスファルテン処理は前記水素化脱硫処理よりも高温度の条件でなされるが、好ましくは３５０〜４５０℃、特に好ましくは３７０〜４２０℃である反応器内の高温度領域でなされる。
【００１５】
図１は、１つの反応器を使用する本発明方法の工程図である。図１に示すように、原料油（Ｏｃ）は反応器（１）上部から供給され、水素化脱金属触媒（ＨＤＭ）が充填された低温度領域（１１）、水素化脱硫触媒（ＨＤＳ）が充填された中温度領域（１２）、水素化脱アスファルテン触媒（ＨＤＡ）が充填された高温度領域（１３）の順に通過して水素化処理され反応器下部から生成油（Ｏｐ）が排出される。
なお、反応器内における水素化脱金属触媒層、水素化脱硫触媒層、水素化脱アスファルテン触媒層は、体積比で３〜５０：３０〜９５：２〜３０が好ましい。
なお、最初に行われる水素化脱金属処理された炭化水素油中には、当該処理によって除去できなかった微量の金属成分が含まれていることもあるが、こうした残留成分は続く水素脱硫処理やさらに続く水素化脱アスファルテン処理の際に水素化され除去される。硫黄成分についても同様であり、水素化できなかった微量の硫黄分は後続の水素化脱アスファルテン処理の際に水素化される。
【００１６】
水素化処理反応を行なうに際しては、上記のように１つの断熱型反応器で実施することもできるが、下記のように複数の断熱型反応器を直列に連結して水素化処理を行なうことができる。こうした実施態様は、水素化脱硫を高度に行う場合や反応器を小型化する必要がある場合に有用である。
なお、各反応器の間には硫化水素やアンモニア等を除去するストリッピング設備を設けてもよい。
【００１７】
複数の断熱型反応器を使用する場合は、原料油を第１の反応器に供給し、最初に水素化脱金属処理を行ない、次いで前記脱金属処理よりも高温度の条件下にて水素化脱硫処理を行ない、更に前記脱硫処理よりも高温度の条件下にて水素化脱アスファルテン処理を行なう。かかる第１の反応器における処理条件並びに触媒は、上記の１つの断熱型反応器で実施する場合と同様である。
続いて第１の反応器で処理され排出された生成油は、第２の反応器に供給され、水素化脱硫処理だけを行って当該反応器外に排出されるか、或いは当該水素化脱硫処理を行った後に更に当該脱硫処理よりも高温度の条件下にて水素化脱アスファルテン処理を行って当該反応器外に排出される。第１に続き第２の反応器で処理された生成油は、さらに第３の反応器に供給され第２の反応器における処理と同様に、水素化脱硫処理だけを行って当該反応器外に排出されるか、或いは当該水素化脱硫処理を行った後に更に当該脱硫処理よりも高温度の条件下にて水素化脱アスファルテン処理を行って当該反応器外に排出される。さらに、第４以降の反応器を連結して第２の反応器におけると同様の処理を繰り返すことができる。
【００１８】
図２と図３は、本発明方法において３つの反応器を連結して使用する場合の工程図である。
図２に示される工程において原料油（Ｏｃ）は第１の反応器（１）の上部から供給され、水素化脱金属触媒（ＨＤＭ）が充填された低温度領域（１１）、水素化脱硫触媒（ＨＤＳ）が充填された中温度領域（１２）、水素化脱アスファルテン触媒（ＨＤＡ）が充填された高温度領域（１３）の順に通過して水素化処理され反応器の下部から生成油が排出される。続いて当該生成油が第２の反応器（２）の上部から供給され、水素化脱硫触媒（ＨＤＳ）が充填された中温度領域（２１）、水素化脱アスファルテン触媒（ＨＤＡ）が充填された高温度領域（１３）の順に通過して水素化処理され第２の反応器（２）下部から生成油が排出される。続いて、当該生成油が第３の反応器（３）の上部から供給され、水素化脱硫触媒（ＨＤＳ）が充填された中温度領域、水素化脱アスファルテン触媒（ＨＤＡ）が充填された高温度領域の順に水素化処理され第３の反応器（３）下部から生成油（Ｏｐ）が排出される。
【００１９】
図３に示される工程において、原料油（Ｏｃ）は第１の反応器（１）上部から供給され、水素化脱金属触媒（ＨＤＭ）が充填された低温度領域（１１）、水素化脱硫触媒（ＨＤＳ）が充填された中温度領域（１２）、水素化脱アスファルテン触媒（ＨＤＡ）が充填された高温度領域（１３）の順に通過して水素化処理され反応器下部から生成油が排出される。続いて当該生成油が第２の反応器（２）の上部から供給され、水素化脱硫触媒（ＨＤＳ）が充填された中温度領域（２１）を通過して水素化処理され第２の反応器（２）の下部から生成油が排出される。続いて、当該生成油が第３の反応器（３）の上部から供給され、水素化脱硫触媒（ＨＤＳ）が充填された中温度領域（３１）を通過して水素化処理され第３の反応器（３）の下部から生成油（Ｏｐ）が排出される。
【００２０】
なお、図示していないが、第２の反応器で水素化脱硫処理と水素化脱アスファルテン処理を行い、続く第３の反応器で水素化脱硫処理のみ行う方法、逆に第２の反応器で水素化脱硫処理のみを行い、続く第３の反応器で水素化脱硫処理と水素化脱アスファルテン処理を行う方法も可能である。要するに第２以降の反応器においては水素化脱硫処理は必須であるが、水素化脱アスファルテン処理については原料油が金属を多量に含み、第１の反応器における脱金属処理が十分でないような場合等、原料油の性状に応じて適宜行われる。
なお、単数または複数の反応器を用いて水素化処理を行う場合、反応器内に通油される原料油の整流を目的として、各反応器の上段の触媒層に形状や大きさの異なる水素化触媒を少量混在させてもよい。
【００２１】
本発明の処理方法における水素化処理条件は、反応温度以外は特に限定はされないが、従来から一般に行われている水素化処理反応条件、即ち、２〜２２ＭＰａの水素分圧、３００〜１５００Ｎｌ／ｌの水素原料油比、０．１〜１０ｈｒ−１の液空間速度（ＬｉｑｕｉｄＨｏｕｒｌｙ　Ｓｐａｃｅ　Ｖｅｌｏｃｉｔｙ；ＬＨＳＶ）の条件で重質炭化水素油を通油できる。好適な水素分圧は１０〜２０ＭＰａ、好適な水素原料油比は６００〜１０００Ｎｌ／ｌ、また好適な液空間速度は０．２〜２．０ｈｒ−１である。
【００２２】
（３）触　媒
本発明の処理方法で使用される触媒は水素化処理触媒である。反応器内の低温度領域（３００〜４００℃）で脱金属を行なう触媒、中温度領域（３２０〜４２０℃）で脱硫処理に使用される触媒は、それぞれ市販の重質油用の脱金属、脱硫触媒を使用することができる。これらの触媒としては、モリブデン、タングステン、コバルト、ニッケル、鉄等から選択される１種以上の金属種をアルミナ、シリカ、アルミナ−シリカ、ボリア、リン酸、マグネシア、酸化亜鉛、ジルコニア、チタニア等又はゼオライト、カオリン等の粘土鉱物又は前記化合物の混合物を担体としたものに担持してなるものである。
水素化脱金属触媒としては「Ｋｅｔｊｅｎｆｉｎｅ　ＫＦＲ　２０（商品名）」（日本ケッチェン（株）製）を、水素化脱硫触媒としては「Ｋｅｔｊｅｎｆｉｎｅ　ＫＦＲ　７０（商品名）」（日本ケッチェン（株）製）を例示することができる。
【００２３】
一方、反応器内の高温度領域で水素化脱アスファルテン反応を行なう触媒について以下のとおり詳説する。
すなわち、水素化脱アスファルテン触媒は、無機耐熱性担体にモリブデンが担持されたものであるが、必要に応じて、他の周期表第６Ａ族金属（クロム、タングステン等）や鉄、コバルト、ニッケルなどから選ばれる周期表第８族金属金属を担持させることも可能である。完成後の触媒の重量を基準（１００重量％）とした場合における上記の各金属酸化物の担持量は次のとおりである。
【００２４】
すなわち、モリブデンを含めた６族金属酸化物としては２〜２０重量％であり、４〜１６重量％が好ましい。かかる金属酸化物が２重量％未満では触媒性能の発現が不十分となり、一方、２０重量％を超えても触媒性能の増分はない。一方、第８族金属酸化物は０．５〜６重量％であり、１〜５重量％が好ましい。０．５重量％未満では触媒性能の発現が不十分で、一方６重量％を超えても触媒性能の増分はない。
【００２５】
なお、本発明における無機耐熱性担体はアルミナのみを原材料とするものが好ましいが、触媒強度改良の目的並びに担体酸性質改善の目的から完成後の触媒基準で５重量％未満の少量のケイ素、チタン、ジルコニウム、ホウ素、亜鉛、リン、アルカリ金属およびアルカリ土類金属の酸化物や、ゼオライト、粘土鉱物などから選ばれる少なくとも１種を担体中に含有させることができる。
【００２６】
担体の製造方法については特に制限はないが、以下の方法も適用できる。
水道水または温水を蓄えたタンクに、アルミン酸ソーダ、水酸化アンモニウムや水酸化ナトリウム等のアルカリ溶液を入れ、次いで硫酸アルミニウムや硝酸アルミニウム等の酸性アルミニウム溶液を用いて加混合し、アルミナ水和物ゲルを生成させる。加混合中の水素イオン濃度（ｐＨ）は、反応が進むにつれて変化するが、酸性アルミニウム溶液の添加が終了する時点ではｐＨ７〜９、混合時の温度としいは６０〜７５℃であることが好ましい。また、適当な大きさの細孔を得るために保持時間は約　０．５〜１．５時間、特に４０〜８０分間が好ましい。
かかる加混合の条件を適宜調整することにより所望のアルミナ水和物のゲルを得ることができる。得られたアルミナ水和物のゲルは、洗浄、混練の後、所望の形状に成型する。
【００２７】
最後に、乾燥及び焼成処理を施し、担体を得ること出来る。乾燥条件は、空気存在下で常温から２００℃の温度で、また焼成条件は、空気存在下で３００〜９５０℃、好ましくは６００〜９００℃の温度条件、３０分間から２時間程度で行う。また焼成処理時には水蒸気を導入して、アルミナ結晶子の成長をコントロールすることもできる。なお、前述の混練し成形する工程において、成形助剤として酸、例えば硝酸、酢酸、蟻酸を添加し、あるいは水を添加してアルミナゲル中の水分量を調整することにより、細孔分布の調整を適宜行うこともできる。
【００２８】
触媒物質の金属成分を担持させる前のアルミナ担体の比表面積は、完成後の触媒において特定範囲の比表面積や細孔分布をもたらすために、１００〜１８０ｍ２／ｇ、特に１３０〜１７０ｍ２／ｇが好ましく、また全細孔容積が０．５５ｍｌ／ｇ以上、特に０．６〜０．９ｍｌ／ｇが好ましい。全細孔容積とは単位重量の触媒に含まれる細孔空間の総和である。
この担体に、モリブデン等の水素化活性金属を担持させて本発明の触媒は製造できる。担持する水素化活性金属成分は、アルカリ性または酸性の金属塩とし、この金属塩を水に溶解して含浸液とし、上記アルミナ担体に含浸担持する。この時、周期表第６Ａ族と第８族の金属塩２種からなる混合水溶液を用いて同時含浸にしてもよいし、あるいは個別に金属塩水溶液を調製して別々に含浸担持してもよい。また、含浸液の安定化のために少量のアンモニア水、過酸化水素水、グルコン酸、洒石酸、クエン酸、リンゴ酸、ＥＤＴＡ（エチレンジアミン四酢酸）等を添加することが好ましい。
【００２９】
含浸時間は、熟成時間を含めて３０〜６０分間程度が好ましく、その後、空気気流下で常温〜２００℃の温度で０．５〜１６時間程度、乾燥を行い、次いで空気気流下で２００〜８００℃、好ましくは４５０〜６５０℃の加熱条件で１〜３時間程度、焼成（か焼）を行なうことで各金属酸化物が担持された触媒が完成する。
【００３０】
上述の製法によって完成した触媒が、重質炭化水素油の水素化処理において所望の目的を達成するためには以下の比表面積や細孔分布を有することが必要である。
触媒の比表面積は２００ｍ２／ｇ以下、好ましくは１００〜１８０ｍ２／ｇである。比表面積が１００ｍ２／ｇ未満では触媒性能が不十分となり、一方、２００ｍ２／ｇを超えると所望の細孔径分布が得られないことが多い。ここで比表面積は窒素（Ｎ２）吸着によるＢＥＴ式で求められる比表面積である。
【００３１】
さらに、水銀圧入法で測定される全細孔容積は０．４ｍｌ／ｇ以上、０．５５ｍｌ／ｇ以上、好ましくは０．５〜０．９ｍｌ／ｇである。０．４ｍｌ／ｇ未満では触媒性能が不十分となる。
ここで、水銀圧入法による細孔容積および細孔分布とは例えばマイクロメリティクス（Ｍｉｃｒｏｍｅｒｉｔｉｃｓ）社製の水銀多孔度測定機器「オートポア（Ａｕｔｏｐｏｒｅ）ＩＩ」（商品名）を使用し接触角１４０°、表面張力４８０ｄｙｎｅ／ｃｍの条件下で測定して得られる値である。
【００３２】
また、直径が１，０００Å以上の細孔容積は０．３ｍｌ／ｇ以下、好ましくは、０．２ｍｌ／ｇ以下である。０．３ｍｌ／ｇを超えた場合は、アスファルテンとその溶媒であるレジンの分解のバランスが崩れることでスラッジが生成しやすくなる。また、相対的に大細孔の割合が多くなることで触媒の機械的強度の低下を招く。
平均細孔直径は１００Å以上、好ましい範囲は、１８０〜２８０Åである。１００Å未満ではアファルテンの分解が不十分と同時に、比表面積の増加により過度の水素化が進行し、スラッジの発生を招く。また２８０Åを超えた場合、アスファルテン分解に有効な細孔が相対的に減少することで、スラッジの生成を抑制できない。
【００３３】
【実施例】
以下に実施例を示し本発明を具体的に説明するが、本発明はこれにより限定されるものではない。
【００３４】
〔Ｉ〕水素化脱アスファルテン触媒の製造
（Ａ）担体の製造
水道水を貯えたタンクに、アルミン酸ソーダ溶液、硫酸アルミニウム溶液を同時滴下し加混合を行った。混合時のｐＨを８．５、温度を６５℃、保持時間は７０分間とした。かかる加混合によってアルミナ水和物のゲルが生じた。
【００３５】
前記工程で得られたアルミナ水和物のゲルを溶液から分離した後、温水を用いて洗浄処理を行い、ゲル中の不純物を除去した。
次いで、混練機を用いて２０分ほど混練してゲルの成型性を向上させた後、成型機にて直径０．９〜１ｍｍ、長さが３．５ｍｍの円柱形状の粒子に押し出し成型した。
この成型アルミナ粒子を９００℃で２時間焼成してアルミナ担体を得た。
【００３６】
（Ｂ）触媒の製造
三酸化モリブデン８．９ｇ、炭酸ニッケル３．９ｇをクエン酸水溶液１００ｍｌで溶解した含浸液を上記のアルミナ担体１００ｇに含浸した後、２５℃で４５分間熟成して金属成分が担持された担体を得た。
次いで、この担持担体を、乾燥機を使用して１２０℃で３０分間乾燥した後、６２０℃で１．５時間、キルンでか焼して触媒を完成させた。
製造した触媒中の各成分の量及び性状は表１に示すとおりである。
【００３７】
【表１】
2004010857.tif 000003
【００３８】
〔ＩＩ〕水素化処理試験
試験に使用した原油の性状は下記表２のとおりである。
【００３９】
【表２】
2004010857.tif 000004
【００４０】
市販の水素化脱金属触媒、水素化脱硫触媒および上記のとおり製造した水素化脱アスファルテン触媒を組合わせて水素化処理試験を実施した。
３つの反応器を直列に繋げた小型流通式反応器に、脱金属触媒として日本ケッチェン（株）製「Ｋｅｔｊｅｎｆｉｎｅ　ＫＦＲ　２０」（商品名）、脱硫触媒として同社製「Ｋｅｔｊｅｎｆｉｎｅ　ＫＦＲ　７０」（商品名）および上記脱アスファルテン触媒を表３のような構成で充填した。
【００４１】
【表３】
2004010857.tif 000005
【００４２】
触媒充填の後、２．５重量％相当のジメチルジスルフィド（以下「ＤＭＤＳ」という）を添加したライトガスオイル（ＬＧＯ）で予備硫化を行なった後、上記表２に記載の原料油を１６．５ＭＰａで、全液空間速度（Ｌｉｑｕｉｄ　Ｈｏｕｒｌｙ　Ｓｐａｃｅ　Ｖｅｌｏｃｉｔｙ　：　ＬＨＳＶ）　０．３　ｈｒ−１、供給する水素と原料油の比（Ｈ２／Ｏｉｌ）を８５０ＮＬ／Ｌとして反応器に通油した。なお、反応温度は生成油中の残留炭素分（残炭分）が３．０重量％となるように調節して２００日間の通油試験を行なった。
反応器の高温部に脱アスファルテン触媒を充填した実施例１の処理方法では、通油開始後２００日目においても装置の運転に支障は生じることなく２００日以後の運転も可能であった。一方、高温部に脱アスファルテン触媒の無い比較例１の処理方法では、通油開始後１３５日目で反応器がスラッジで閉塞したため装置を継続して運転できず試験不能となった。
実施例１（通油２００日）および比較例１（通油１３５日）における各触媒層の反応温度を表４に示す。
【００４３】
【表４】
2004010857.tif 000006
【００４４】
実施例１、比較例１において生成油中の残留炭素分を３．０重量％に保持した一定脱残留炭素運転を行なったときの反応温度の推移を図４に示す。
表４および図４の試験結果から以下のとおり考察される。
実施例１では、高温部に脱アスファルテン触媒を配することで、アスファルテンとその溶媒成分であるレジンの分解がバランスよく進んだと考えられる。この結果、製品油中の残留炭素濃度を一定に保ってもスラッジの生成が抑制され、長期間に亘る安定運転が可能になったと考えられる。一方、高温部分に脱アスファルテン触媒の無い比較例１では、レジン等の溶媒成分への水添が進むことでアスファルテンの不溶化、スラッジ生成を招き、触媒のコーク失活を促進したため、一定脱残炭（残留炭素）運転における反応温度の上昇割合も、実施例に比べて高い。
このように、実施例１、比較例１の比較から、本発明の実施例では、反応温度の上昇割合も抑えられ、スラッジによる反応器の閉塞も起こらず、安定した水素化処理運転が行なわれていることが理解できる。
【００４５】
【発明の効果】
本発明による水素化処理方法によれば、重質炭化水素油の水素化処理工程で問題となるスラッジの発生を抑制しつつ、高度に脱硫、脱金属、脱窒素、脱残留炭素された生成油を得ることができる。
また、これまで処理が困難であった残留炭素を特に多く含有する重質油の水素化処理に有効であり、水素化処理の対象となる原料油の幅が広がり、経済的意義も大である。さらに、スラッジ生成の低減と触媒のコーク失活防止により水素化処理装置の運転の安定性に大きく貢献する。
【図面の簡単な説明】
【図１】１つの反応器を使用する水素化処理方法の工程図である。
【図２】３つの反応器を連結して使用する場合の水素化処理方法の工程図である。
【図３】３つの反応器を連結して使用する場合の水素化処理方法の工程図である。
【図４】一定脱残留炭素運転時における反応温度の推移を表したグラフである。
【符号の説明】
１　　反応器（第１）
２　　反応器（第２）
３　　反応器（第３）
１１　　低温度領域
１２，　２１，　３１　　中温度領域
１３，　２２，　３２　　高温度領域
Ｏｃ　原料油
Ｏｐ　処理油
【図１】
2004010857.tif 000007
【図２】
2004010857.tif 000008
【図３】
2004010857.tif 000009
【図４】
2004010857.tif 000010